СПОСОБ ПОЛУЧЕНИЯ ПОЛИУРЕТАНОВ С НИЗКИМИ ЭФФЕКТАМИ ВЫЦВЕТАНИЯ И ХОРОШЕЙ ГИБКОСТЬЮ ПРИ НИЗКИХ ТЕМПЕРАТУРАХ НА ОСНОВЕ УРЕТАНСОДЕРЖАЩИХ ПОЛИМЕРНЫХ ГИДРОКСИЛЬНЫХ СОЕДИНЕНИЙ

1. Способ получения полиуретана, включающий стадии (i) и (ii)
(i) взаимодействия полиоловой композиции (PZ), содержащей полиол (P1), с полиизоцианатной композицией (PIZ-1), содержащей полиизоцианат (I1), с получением форполимера с концевыми гидроксильными группами (PP1);
(ii) взаимодействия форполимера (PP1), полученного согласно стадии (i), с полиизоцианатной композицией (PIZ-2), содержащей полиизоцианат (I2) и по меньшей мере один агент удлинения цепи (K1), с получением полиуретана (PU1),
причем при взаимодействии согласно стадии (i) молярное соотношение OH-групп компонентов полиоловой композиции (PZ) и изоцианатных групп компонентов полиизоцианатной композиции (PIZ-1) находится в диапазоне от 1,3:1 до 10:1,
причем используемый полиол (P1) имеет среднечисленную молекулярную массу Mn в диапазоне от 500 г/моль до 1200 г/моль, и
причем полиол (P1) выбирают из группы, состоящей из сложных полиэфирполиолов.
2. Способ по п. 1, причем сумма компонентов полиоловой композиции (PZ) имеет среднюю молекулярную массу в диапазоне от 500 до 1500 г/моль.
3. Способ по п. 1, причем сумма компонентов полиоловой композиции (PZ) имеет среднюю функциональность в диапазоне от 1,7 до 2,3.
4. Способ по п. 1, причем полиуретан является термопластичным.
5. Способ по  п. 1, причем форполимер (РР1) имеет среднюю молекулярную массу в диапазоне от 800 до 5000 г/моль.
6. Способ по п. 1, причем полиизоцианат (I1) выбирают из группы, состоящей из 2,2'-, 2,4'- и 4,4'-дифенилметандиизоцианата (MDI), 2,4- и 2,6-толуилендиизоцианата (TDI), гексаметилендиизо-цианата (HDI), 1-изоцианато-4-[(4-изоцианатоциклогексил)метил]-циклогексана (H12MDI) или 1,5-нафталиндиизоцианата (NDI).
7. Способ по п. 1, причем полиизоцианат (I2) выбирают из группы, состоящей из 2,2'-, 2,4'- и 4,4'-дифенилметандиизоцианата (MDI), 2,4- и 2,6-толуилендиизоцианата (TDI), гексаметилендиизоциа-ната. (HDI), 1-изоцианато-4-[(4-изоцианатоциклогексил)метил]цикло-гексана (H12MDI) и 1,5-нафталиндиизоцианата (NDI).
8. Способ по п. 1, причем полиизоцианат (I1) выбирают из алифатических полиизоцианатов, а полиизоцианат (I2) выбирают из ароматических полиизоцианатов.
9. Способ по п. 1, причем агент удлинения цепи (K1) выбирают из группы, состоящей из диолов, диаминов и или воды.
10. Способ по одному из пп. 1-9, причем взаимодействие согласно стадии (i) проводят при температуре в диапазоне от 40 до 130°С.
11. Полиуретан, получаемый или полученный с помощью способа, включающего стадии (i) и (ii):
(i) взаимодействия полиоловой композиции (PZ), содержащей полиол (P1), с полиизоцианатной композицией (PIZ-1), содержащей полиизоцианат (I1), с получением форполимера с концевыми гидроксильными группами (PP1);
(ii) взаимодействия форполимера (PP1), полученного согласно стадии (i), с полиизоцианатной композицией (PIZ-2), содержащей полиизоцианат (I2) и по меньшей мере один агент удлинения цепи (K1), с получением полиуретана (PU1),
причем при взаимодействии согласно стадии (i) молярное соотношение OH-групп компонентов полиоловой композиции (PZ) и изоцианатных групп компонентов полиизоцианатной композиции (PIZ-1) находится в диапазоне от 1,3:1 до 10:1,
причем используемый полиол (P1) имеет среднечисленную молекулярную массу Mn в диапазоне от 500 г/моль до 1200 г/моль, и
причем полиол (P1) выбирают из группы, состоящей из сложных полиэфирполиолов.
12. Полиуретан по п. 11, причем форполимер (РР1) имеет среднюю молекулярную массу в диапазоне от 800 до 5000 г/моль.
13. Полиуретан по п. 11, причем полиизоцианат (I1) выбирают из алифатических полиизоцианатов, а полиизоцианат (I2) выбирают из ароматических полиизоцианатов.
14. Полиуретан по одному из пп. 11-13, причем этот полиуретан является термопластичным.
15. Применение полиуретана, получаемого или полученного способом по одному из пп. 1-10, или полиуретана по одному из пп. 11-14 для получения формованных изделий, клеящих веществ, покрытий, шлангов, пленок, нетканых изделий или волокон.